(57)【要約】 ＊ＭＲＥ骨格のモレキュラーシーブが、構造指向剤として、（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を使用して、合成することができる。
2021516202.tif 000002
【特許請求の範囲】
【請求項１】
＊ＭＲＥ骨格型のモレキュラーシーブを合成する方法であって：
（ａ）下記を含む反応混合物を提供すること：
（１）酸化ケイ素の供給源；
（２）場合により、三価元素（Ｘ）の酸化物の供給源；
（３）場合により、第１族又は第２族金属（Ｍ）の供給源；
（４）水酸化物イオンの供給源；
（５）（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む構造指向剤（Ｑ）；及び
（６）水；及び
（ｂ）当該反応混合物を、モレキュラーシーブの結晶を形成するのに十分な結晶化条件に供すること、
を含む、前記の方法。
【請求項２】
反応混合物が、モル比で下記の組成を有する、請求項１に記載の方法。
【表１】
2021516202.tif 000006
【請求項３】
反応混合物が、モル比で下記の組成を有する、請求項１に記載の方法。
【表２】
2021516202.tif 000007
【請求項４】
三価元素Ｘが、ホウ素を含む、請求項１に記載の方法。
【請求項５】
三価元素Ｘが、アルミニウムを含む、請求項１に記載の方法。
【請求項６】
結晶化条件が、１２５℃〜２００℃の温度を含む、請求項１に記載の方法
【請求項７】
その合成されたままの形態で、その細孔中に、（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む、＊ＭＲＥ骨格型のモレキュラーシーブ。
【請求項８】
少なくとも８０のＳｉＯ２／Ｘ２Ｏ３モル比を有し、Ｘが三価元素である、請求項７に記載のモレキュラーシーブ。
【請求項９】
三価元素Ｘが、ホウ素を含む、請求項８に記載のモレキュラーシーブ。
【請求項１０】
三価元素Ｘが、アルミニウムを含む、請求項８に記載のモレキュラーシーブ。
【発明の詳細な説明】
【技術分野】
【０００１】
関連出願への相互参照
本出願は、March 9, 2018に提出された米国仮出願第６２／６４０，６２２の利益及び優先権を主張する。
【０００２】
分野
この開示は、＊ＭＲＥ骨格型のモレキュラーシーブの合成に関する。
【背景技術】
【０００３】
背景
ゼオライト系材料は、様々な種類の炭化水素転化反応用に触媒特性を有すること及び吸着剤として有用性を有することが公知である。特定のゼオライト系材料は、Ｘ線回折で決定して、明確な結晶構造を有する規則正しい（秩序ある）多孔質結晶材料であり、その中には、多くの依然として小さい導路（チャネル）または細孔によって相互接続され得る多数の小さい空洞が存在する。これらの空洞および細孔は、特定のゼオライト系材料内で均一な大きさである。これらの細孔の寸法は、もっと大きな寸法のものを除外しつつ、特定の寸法の収着分子を受け入れるような寸法であるため、これらの材料は、「モレキュラーシーブ」として知られるようになってきており、これらの特性を利用する様々なやり方で利用される。
【０００４】
石油ストリームの触媒処理に使用されるゼオライト構造の１つのタイプは、ＺＳＭ−４８、一次元１０環チャネルを有する無秩序な高シリカゼオライトである。米国特許第４，３９７，８２７号は、ＺＳＭ−４８と、Ｃ２−Ｃ１２アルキルアミンとテトラメチルアンモニウム化合物の混合物を使用したその調製を開示している。
【０００５】
R.F. Lobo et al. (J. Am. Chem. Soc. 2002, 124, 13222-13230)は、ＺＳＭ−４８は１つの材料のコードではなく、さまざまな程度の不規則性を持つ材料ファミリーのコードであると報告した。ＺＳＭ−４８の骨格構造には、国際ゼオライト協会の構造委員会によって３文字コード＊ＭＲＥが割り当てられている。＊ＭＲＥ骨格型の他の材料には、ＣＯＫ−８（Chem. Mater. 2009, 21, 371-380に記載）、ＥＵ−２（米国特許番号５，０９８，６８５に記載）、ＥＵ１１（J. Catal. 1984, 85, 135-142に記載）、ＩＺＭ−１（米国特許第７，７７１，７０３号に記載）、ＳＳＺ−９１（米国特許第９，８０２，８３０号に記載）およびＺＢＭ−３０（欧州特許出願第００４６５０４に記載）が含まれる。
【０００６】
有機線状アミンおよびポリアミン化合物、ジ第四級アルキルアンモニウム化合物およびグリコールを含む＊ＭＲＥ骨格型モレキュラーシーブの合成を導く多くの有機化合物が示されている。
【発明の概要】
【課題を解決するための手段】
【０００７】
本開示によれば、（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンが、＊ＭＲＥ骨格型モレキュラーシーブの合成における構造指向剤として効果的であることが、ここに見出された。
【０００８】
概要
一側面では、下記の方法が、提供される：
＊ＭＲＥ骨格型のモレキュラーシーブを合成する方法であって：
（ａ）下記を含む反応混合物を提供すること：
（１）酸化ケイ素の供給源；
（２）場合により、三価元素（Ｘ）の酸化物の供給源；
（３）場合により、第１族又は第２族金属（Ｍ）の供給源；
（４）水酸化物イオンの供給源；
（５）（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む構造指向剤（Ｑ）；及び
（６）水；及び
（ｂ）当該反応混合物を、モレキュラーシーブの結晶を形成するのに十分な結晶化条件に供すること、
を含む、前記の方法。
【０００９】
他の側面では、その合成されたままの形態で、その細孔中に、（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む、＊ＭＲＥ骨格型のモレキュラーシーブが、提供される。
【図面の簡単な説明】
【００１０】
図面の簡単な説明
【図１】図１は、実施例１で調製された合成されたままのモレキュラーシーブの粉末Ｘ線回折（ＸＲＤ）パターンである。
【００１１】
【図２】図２は、実施例１で調製された合成モレキュラーシーブの走査電子顕微鏡写真（ＳＥＭ）画像である。
【発明を実施するための形態】
【００１２】
詳細な記述
緒言
用語「骨格型」は、the “Atlas of Zeolite Framework Types,” Sixth Revised Edition, Elsevier, 2007に記載されている意味で使用される。
【００１３】
用語「合成されたままの」は、構造指向剤を除去する前の、結晶化後のその形態のモレキュラーシーブのことを言うために、ここで使用される。
【００１４】
用語「無水の」は、物理的吸着水及び化学的吸着水の両方が実質的に欠けているモレキュラーシーブのことを言うために、ここで使用される。
【００１５】
ここで使用される時、周期表の族のためのナンバリングスキームは、Chem. Eng. News 1985, 63(5), 26-27に開示されている通りである
【００１６】
反応混合物
一般に、＊ＭＲＥ骨格型のモレキュラーシーブは、下記によって合成することができる：
（ａ）下記を含む反応混合物を提供すること：
（１）酸化ケイ素の供給源；
（２）場合により、三価元素（Ｘ）の酸化物の供給源；
（３）場合により、第１族又は第２族金属（Ｍ）の供給源；
（４）水酸化物イオンの供給源；  
（５）（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む構造指向剤（Ｑ）；及び
（６）水；及び
（ｂ）当該反応混合物を、モレキュラーシーブの結晶を形成するのに十分な結晶化条件に供すること。
【００１７】
反応混合物が、モル比で下記の範囲内の組成を有することができる：
【表１】
2021516202.tif 000003
ここで、組成変項Ｘ、Ｍ及びＱは、上記のとおりである。
【００１８】
酸化ケイ素の適切な供給源は、ヒュームドシリカ、コロイドシリカ、沈降シリカ、アルカリ金属ケイ酸塩、及び、テトラアルキルオルトケイ酸塩を含む。
【００１９】
存在する場合、三価元素Ｘの適切な供給源は、選択される元素Ｘ（たとえば、Ｂ、Ａｌ、Ｇａ、Ｆｅの１つ以上）に依存する。Ｘがホウ素を含むまたはホウ素である場合、ホウ素の適切な供給源には、ホウ酸および水溶性ホウ素塩（例えば、四ホウ酸ナトリウムおよびホウ酸カリウム）が含まれる。追加または代替として、酸化ケイ素と酸化ホウ素の組み合わせ源を使用することができ、ホウケイ酸ゼオライト（例えば、ホウ素ベータゼオライト）を含むことができる。Ｘがアルミニウムを含むかまたはアルミニウムである場合、アルミニウムの適切な供給源には、水和アルミナおよび水溶性アルミニウム塩（例えば、硝酸アルミニウム）が含まれる。追加または代替として、酸化ケイ素と酸化アルミニウムの組み合わせ源を使用することができ、アルミノケイ酸塩ゼオライト（例えば、ゼオライトＹ）および粘土または処理粘土（例えば、メタカオリン）を含むことができる。
【００２０】
もし存在するなら、適切な第１族又は第２族金属は、ナトリウム、カリウム及びカルシウムを含む。金属は、一般に、水酸化物として反応混合物中に存在する。
【００２１】
構造指向剤（Ｑ）は、それぞれ、下記の構造（１）、（２）、（３）及び（４）によって表される、（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む：
【化１】
2021516202.tif 000004
【００２２】
Ｑの適切な供給源は、関連する第４級アンモニウム化合物の水酸化物及び／又は他の塩である。
【００２３】
反応混合物は、望ましくは、反応混合物の０．０１〜１０，０００重量ｐｐｍ（例えば、１００〜５０００重量ｐｐｍ）の量で、ＺＳＭ−４８などのモレキュラーシーブ材料の種を含有することもできる。シーディングは、完全な結晶化が起こるのに必要な時間を短縮するのに有利である。さらに、シーディングは、望ましくない相にわたって所望のモレキュラーシーブの形成および／または核生成を促進することによって得られる生成物の純度を高めることをもたらし得る。
【００２４】
ここに記載の各実施形態について、反応混合物は、複数の供給源によって供給されることができる。また、２つ以上の反応成分を１つの供給源によって提供することができる。
【００２５】
反応混合物は、バッチ式または連続式のいずれかで調製することができる。ここに記載のモレキュラーシーブの結晶の大きさ、モルフォロジーおよび結晶化時間は、反応混合物の性質および結晶化条件によって様々に変わり得る。
【００２６】
結晶化および合成後の処理
上記反応混合物からのモレキュラーシーブの結晶化は、適切な反応容器中、例えばポリプロピレン瓶またはテフロン（登録商標）ライニングされた又はステンレススチール製オートクレーブ中、１２５℃〜２００℃の温度で、使用される温度で結晶化が起こるのに十分な時間（例えば、３〜２５日）、静置条件下、回転条件下または撹拌条件下で行うことができる。結晶化は、通常は、自生圧力下に閉鎖系中で実施される。
【００２７】
モレキュラーシーブ結晶が一旦形成されたら、遠心分離または濾過などの標準的な機械的分離技術によって、固体生成物を反応混合物から分離する。結晶を水で洗浄し、次いで乾燥させ、合成されたままのモレキュラーシーブ結晶を得る。乾燥工程は、典型的には２００℃未満の温度で実施される。
【００２８】
結晶化プロセスの結果として、回収された結晶性モレキュラーシーブ生成物は、その細孔構造内に、合成で使用される構造指向剤の少なくとも一部を含有する。
【００２９】
所望の範囲で、及び、物質のＳｉＯ２／Ｘ２Ｏ３モル比に依存して、合成されたままのモレキュラーシーブにおけるいかなるカチオンも、他のカチオンとのイオン交換によって業界で周知の技術に従って、置換されることができる。置換カチオンは、金属イオン、水素イオン、水素前駆体イオン（例えば、アンモニウムイオン）、及び、それらの組み合わせを、含むことができる。特に好ましい置換カチオンは、特定の炭化水素転化反応の触媒活性を調整するものを含む。これらは、水素、希土類金属、及び、元素の周期表の２族〜１５族の金属を含むことができる。
【００３０】
合成されたままのモレキュラーシーブは、その合成で使用される構造指向剤（Ｑ）の一部又は全てを除去するためにその後の処理に供することができる。これは、熱処理（焼成）によって都合よく達成でき、そこでは、合成されたままの材料は、少なくとも約３７０℃の温度で、少なくとも１分間で一般に約２４時間以下、加熱できる。熱処理は、約９２５℃までの温度で実施できる。熱処理に減圧及び／又は過圧を使用できるが、利便性の理由で、大気圧が所望される。追加で又は代わりに、構造指向剤は、オゾンでの処理によって除去することができる（例えば、A.N. Parikh et al., Micropor. Mesopor. Mater. 2004, 76, 17-22を参照）。
【００３１】
モレキュラーシーブの特徴付け
その合成されたままの及び無水物の形態において、本発明のモレキュラーシーブは、下記のモル関係を含む化学組成を有することができる：
【表２】
2021516202.tif 000005
ここで、組成変項Ｘ、Ｑ及びＭは、上述の通りである。ＳｉＯ２／Ｘ２Ｏ３モル比の許容値から、本モレキュラーシーブは、三価元素（Ｘ）の酸化物が不存在かまたは本質的に不存在である完全にシリカ質の形態（すなわち、「全シリカ」形態）で合成できることが理解されよう。
【００３２】
いくつかの実施形態では、本モレキュラーシーブは、ＣＯＫ−８、ＥＵ−２、ＥＵ−１１、ＩＺＭ−１、ＳＳＺ−９１、ＺＢＭ−３０、およびＺＳＭ−４８のうちの少なくとも１つを含む。
【００３３】
本発明のモレキュラーシーブは、非＊ＭＲＥ材料を実質的に含まなくてもよい。本明細書で使用される「非＊ＭＲＥ材料を実質的に含まない」という用語は、本モレキュラーシーブが、３．５ｗｔ％以下（例えば、０から３．５ｗｔ％、２ｗｔ％以下、１ｗｔ％以下、またはＸＲＤによる検出量なし）のそのような不純物を好ましくは含有することを意味し、重量パーセント（ｗｔ％）値は、不純物と純相＊ＭＲＥ材料の合計重量に基づいている。非＊ＭＲＥ材料の例には、アモルファス材料、ケニアアイト、マガディアイト、ＥＵ−１、およびＺＳＭ−５０が含まれる。
【００３４】
ここに提示される粉末Ｘ線回折パターンは、標準的な技術によって収集された。放射線は、ＣｕＫα放射線であった。２θ（θはブラッグ角である）の関数としてのピーク高さおよび位置は、ピークの相対強度（バックグラウンドに合わせて調整する）から読み取られ、記録された線（ライン）に対応する面間隔ｄを計算することができる。
【００３５】
回折パターンのわずかな変動は、格子定数の変化に起因する特定のサンプルの骨格種のモル比の変動から生じ得る。さらに、不規則の材料及び／又は十分に小さな結晶が、ピークの形状および強度に影響を与え、顕著なピークの広がり（ブロードニング）を引き起こすであろう。回折パターンのわずかな変動は、調製に使用された有機化合物の変動から生じる場合もある。焼成は、ＸＲＤパターンのわずかなシフトをも引き起こし得る。これらのわずかな乱れにもかかわらず、基本的な結晶格子構造は変化しないまま維持されている。
【００３６】
例
以下の例示的な例は、非限定的なものであることを意図している。
【００３７】
例１
３６．２７ｇの脱イオン水、６．３４ｇの４８−５０％（２−ヒドロキシエチル）トリメチルアンモニウム水酸化物溶液（ＴＣＩ  Ａｍｅｒｉｃａ）、０．１５ｇの５０％水酸化アルミニウム溶液（ＢａｒｃｒｏｆｔＴＭ０２５０水酸化アルミニウム，ＳＰＩ  Ｐｈａｒｍａ）、及び１１．００ｇのＬＵＤＯＸ（登録商標）ＡＳ−４０コロイドシリカを、テフロン（登録商標）ライナー中で一緒に混合した。得られたゲルを、均一になるまで広範囲に撹拌した。その後、ライナーは蓋をして、そして、Ｐａｒｒスチールオートクレーブ反応器の中に置いた。その後、オートクレーブは、回転させながら（４３ｒｐｍ）１４日間、１７０℃に加熱されたオーブン中に置かれた。固体生成物が、遠心分離により冷却された反応器から回収され、脱イオン水で洗浄され、そして、９５℃で乾燥された。
【００３８】
合成されたままの物質の粉末ＸＲＤパターンが、図１に示されており、そして、ＺＳＭ−４８トポロジーの典型的な純粋な相を示す。図２は、合成されたままの物質のＳＥＭであり、結晶の均一なフィールドを示す。
【００３９】
得られたＺＳＭ−４８生成物は、誘導結合プラズマ−質量分析法（ＩＣＰ−ＭＳ）で決定して、ＳｉＯ２／Ａｌ２Ｏ３モル比９６．６を有した。
【００４０】
例２
４．９６ｇの脱イオン水、０．８６ｇの４８−５０％（２−ヒドロキシエチル）トリメチルアンモニウム水酸化物溶液（ＴＣＩ  Ａｍｅｒｉｃａ）、及び１．５０ｇのＬＵＤＯＸ（登録商標）ＡＳ−４０コロイドシリカを、テフロン（登録商標）ライナー中で一緒に混合した。得られたゲルを、均一になるまで撹拌した。その後、ライナーは蓋をして、そして、Ｐａｒｒスチールオートクレーブ反応器の中に置いた。その後、オートクレーブは、回転させながら（４３ｒｐｍ）８日間、１７０℃に加熱されたオーブン中に置かれた。固体生成物が、遠心分離により冷却された反応器から回収され、脱イオン水で洗浄され、そして、９５℃で乾燥された。
【００４１】
合成されたままの物質の粉末ＸＲＤパターンは、ＺＳＭ−４８トポロジーの典型的な純粋な相を示した。
【００４２】
例３
３．４５ｇの脱イオン水、０．６０ｇの４８−５０％（２−ヒドロキシエチル）トリメチルアンモニウム水酸化物溶液（ＴＣＩ  Ａｍｅｒｉｃａ）、０．０３ｇのＣＢＶ６００  Ｙ−ゼオライト粉末（Ｚｅｏｌｙｓｔ  Ｉｎｔｅｒｎａｔｉｏｎａｌ，ＳｉＯ２／Ａｌ２Ｏ３モル比＝５．１）、及び０．９８ｇのＬＵＤＯＸ（登録商標）ＡＳ−４０コロイドシリカを、テフロン（登録商標）ライナー中で一緒に混合した。得られたゲルを、均一になるまで撹拌した。その後、ライナーは蓋をして、そして、Ｐａｒｒスチールオートクレーブ反応器の中に置いた。その後、オートクレーブは、回転させながら（４３ｒｐｍ）１２日間、１７０℃に加熱されたオーブン中に置かれた。固体生成物が、遠心分離により冷却された反応器から回収され、脱イオン水で洗浄され、そして、９５℃で乾燥された。
【００４３】
合成されたままの物質の粉末ＸＲＤパターンは、ＺＳＭ−４８トポロジーの典型的な純粋な相を示した。
【００４４】
得られたＺＳＭ−４８生成物は、ＩＣＰ−ＭＳで決定して、ＳｉＯ２／Ａｌ２Ｏ３モル比９１．２を有した。
【００４５】
例４
３．１５ｇの脱イオン水、１．０１ｇの４０％ベンジルトリメチルアンモニウム水酸化物溶液（Ｓｉｇｍａ−Ａｌｄｒｉｃｈ）、０．０３ｇのＣＢＶ６００  Ｙ−ゼオライト粉末（Ｚｅｏｌｙｓｔ  Ｉｎｔｅｒｎａｔｉｏｎａｌ，ＳｉＯ２／Ａｌ２Ｏ３モル比＝５．１）、及び０．９８ｇのＬＵＤＯＸ（登録商標）ＡＳ−４０コロイドシリカを、テフロン（登録商標）ライナー中で一緒に混合した。得られたゲルを、均一になるまで撹拌した。その後、ライナーは蓋をして、そして、Ｐａｒｒスチールオートクレーブ反応器の中に置いた。その後、オートクレーブは、回転させながら（４３ｒｐｍ）１２日間、１７０℃に加熱されたオーブン中に置かれた。固体生成物が、遠心分離により冷却された反応器から回収され、脱イオン水で洗浄され、そして、９５℃で乾燥された。
【００４６】
合成されたままの物質の粉末ＸＲＤパターンは、少量のアモルファス物質と一緒に、ＺＳＭ−４８トポロジーの典型的な純粋な相を示した。
【００４７】
例５
２．７７ｇの脱イオン水、３．０８ｇの１５．３０％（２−ヒドロキシプロピル）トリメチルアンモニウム水酸化物溶液、０．０１ｇの５０％水酸化アルミニウム溶液（ＢａｒｃｒｏｆｔＴＭ０２５０水酸化アルミニウム、ＳＰＩ  Ｐｈａｒｍａ）、及び１．５０ｇのＬＵＤＯＸ（登録商標）ＡＳ−４０コロイドシリカを、テフロン（登録商標）ライナー中で一緒に混合した。得られたゲルを、均一になるまで広範囲に撹拌した。その後、ライナーは蓋をして、そして、Ｐａｒｒスチールオートクレーブ反応器の中に置いた。その後、オートクレーブは、回転させながら（４３ｒｐｍ）１０日間、１７０℃に加熱されたオーブン中に置かれた。固体生成物が、遠心分離により冷却された反応器から回収され、脱イオン水で洗浄され、そして、９５℃で乾燥された。
【００４８】
合成されたままの物質の粉末ＸＲＤパターンは、ＺＳＭ−４８トポロジーの典型的な純粋な相を示した。
【００４９】
得られたＺＳＭ−４８生成物は、ＩＣＰ−ＭＳで決定して、ＳｉＯ２／Ａｌ２Ｏ３モル比１３７．６を有した。
【００５０】
例６
４．４１ｇの脱イオン水、０．１６ｇの４５％ＫＯＨ溶液、１．９９ｇの１８．６９％プロピルトリメチルアンモニウム水酸化物溶液、０．０１ｇの５０％水酸化アルミニウム溶液（ＢａｒｃｒｏｆｔＴＭ０２５０水酸化アルミニウム、ＳＰＩ  Ｐｈａｒｍａ）、及び２．５０ｇのＬＵＤＯＸ（登録商標）ＡＳ−４０コロイドシリカを、テフロン（登録商標）ライナー中で一緒に混合した。得られたゲルを、均一になるまで広範囲に撹拌した。その後、ライナーは蓋をして、そして、Ｐａｒｒスチールオートクレーブ反応器の中に置いた。その後、オートクレーブは、回転させながら（４３ｒｐｍ）８日間、１５０℃に加熱されたオーブン中に置かれた。固体生成物が、遠心分離により冷却された反応器から回収され、脱イオン水で洗浄され、そして、９５℃で乾燥された。
【００５１】
合成されたままの物質の粉末ＸＲＤパターンは、ＺＳＭ−４８トポロジーの典型的な純粋な相を示した。
【００５２】
得られたＺＳＭ−４８生成物は、ＩＣＰ−ＭＳで決定して、ＳｉＯ２／Ａｌ２Ｏ３モル比１７２．４を有した。
【００５３】
例７
４．３５ｇの脱イオン水、０．０７ｇの５０％ＮａＯＨ溶液、１．０６ｇの１８．６９％プロピルトリメチルアンモニウム水酸化物溶液、０．００５ｇのホウ酸、及び０．５０ｇのＣＡＢ−Ｏ−ＳＩＬ（登録商標）Ｍ−５ヒュームドシリカ（Ｃａｂｏｔ  Ｃｏｒｐｏｒａｔｉｏｎ）を、テフロン（登録商標）ライナー中で一緒に混合した。得られたゲルを、均一になるまで広範囲に撹拌した。その後、ライナーは蓋をして、そして、Ｐａｒｒスチールオートクレーブ反応器の中に置いた。その後、オートクレーブは、回転させながら（４３ｒｐｍ）７日間、１６０℃に加熱されたオーブン中に置かれた。固体生成物が、遠心分離により冷却された反応器から回収され、脱イオン水で洗浄され、そして、９５℃で乾燥された。
【００５４】
合成されたままの物質の粉末ＸＲＤパターンは、ＺＳＭ−４８トポロジーの典型的な純粋な相を示した。
【００５５】
例８
例１の合成されたままの生成物が、１℃／分の速度で５９５℃に加熱されて５９５℃で５時間保持された空気流の下にマッフル炉の中で焼成されて、冷却されて、その後、粉末ＸＲＤによって分析された。有機ＳＤＡ除去するための焼成後に、物質が安定のままであることを、粉末ＸＲＤパターンは、示す。
【００５６】
乾燥後の生成物は、Ｂ．Ｅ．Ｔ．法を介して吸着質としてＮ２を使用するミクロ細孔容積分析に付された。モレキュラーシーブは、０．０８ｃｍ３／ｇのミクロ細孔容積を示した。
【図１】
2021516202.tif 000008
【図２】
2021516202.tif 000009
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
＊ＭＲＥ骨格型のモレキュラーシーブを合成する方法であって：
（ａ）下記を含む反応混合物を提供すること：
（１）酸化ケイ素の供給源；
（２）場合により、三価元素（Ｘ）の酸化物の供給源；
（３）場合により、第１族又は第２族金属（Ｍ）の供給源；
（４）水酸化物イオンの供給源；
（５）（２−ヒドロキシエチル）トリメチルアンモニウムカチオン、（２−ヒドロキシプロピル）トリメチルアンモニウムカチオン、及び、ベンジルトリメチルアンモニウムカチオンの１つ以上を含む構造指向剤（Ｑ）；及び
（６）水；及び
（ｂ）当該反応混合物を、モレキュラーシーブの結晶を形成するのに十分な結晶化条件に供すること、
を含み、
反応混合物が、モル比で下記の組成を有する、前記の方法。
【表１】
2021516202.tif 000010
【請求項２】
反応混合物が、モル比で下記の組成を有する、請求項１に記載の方法。
【表２】
2021516202.tif 000011
【請求項３】
三価元素Ｘが、ホウ素を含む、請求項１に記載の方法。
【請求項４】
三価元素Ｘが、アルミニウムを含む、請求項１に記載の方法。
【請求項５】
結晶化条件が、１２５℃〜２００℃の温度を含む、請求項１に記載の方法
【請求項６】
その合成されたままの形態で、その細孔中に、（２−ヒドロキシエチル）トリメチルアンモニウムカチオン、（２−ヒドロキシプロピル）トリメチルアンモニウムカチオン、及び、ベンジルトリメチルアンモニウムカチオンの１つ以上を含む、＊ＭＲＥ骨格型のモレキュラーシーブ。
【請求項７】
少なくとも８０のＳｉＯ２／Ｘ２Ｏ３モル比を有し、Ｘが三価元素である、請求項６に記載のモレキュラーシーブ。
【請求項８】
三価元素Ｘが、ホウ素を含む、請求項７に記載のモレキュラーシーブ。
【請求項９】
三価元素Ｘが、アルミニウムを含む、請求項７に記載のモレキュラーシーブ。
【手続補正２】
【補正対象書類名】明細書
【補正対象項目名】００５６
【補正方法】変更
【補正の内容】
【００５６】
乾燥後の生成物は、Ｂ．Ｅ．Ｔ．法を介して吸着質としてＮ２を使用するミクロ細孔容積分析に付された。モレキュラーシーブは、０．０８ｃｍ３／ｇのミクロ細孔容積を示した。
本発明に関連して、以下の内容を更に開示する。
［１］
＊ＭＲＥ骨格型のモレキュラーシーブを合成する方法であって：
（ａ）下記を含む反応混合物を提供すること：
（１）酸化ケイ素の供給源；
（２）場合により、三価元素（Ｘ）の酸化物の供給源；
（３）場合により、第１族又は第２族金属（Ｍ）の供給源；
（４）水酸化物イオンの供給源；
（５）（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む構造指向剤（Ｑ）；及び
（６）水；及び
（ｂ）当該反応混合物を、モレキュラーシーブの結晶を形成するのに十分な結晶化条件に供すること、
を含む、前記の方法。
［２］
反応混合物が、モル比で下記の組成を有する、［１］に記載の方法。
【表１】
2021516202.tif 000012
［３］
反応混合物が、モル比で下記の組成を有する、［１］に記載の方法。
【表２】
2021516202.tif 000013
［４］
三価元素Ｘが、ホウ素を含む、［１］に記載の方法。
［５］
三価元素Ｘが、アルミニウムを含む、［１］に記載の方法。
［６］
結晶化条件が、１２５℃〜２００℃の温度を含む、［１］に記載の方法
［７］
その合成されたままの形態で、その細孔中に、（２−ヒドロキシエチル）トリメチルアンモニウムカチオン、（２−ヒドロキシプロピル）トリメチルアンモニウムカチオン、プロピルトリメチルアンモニウムカチオン、及び、ベンジルトリメチルアンモニウムカチオンの１つ以上を含む、＊ＭＲＥ骨格型のモレキュラーシーブ。
［８］
少なくとも８０のＳｉＯ２／Ｘ２Ｏ３モル比を有し、Ｘが三価元素である、［７］に記載のモレキュラーシーブ。
［９］
三価元素Ｘが、ホウ素を含む、［８］に記載のモレキュラーシーブ。
［１０］
三価元素Ｘが、アルミニウムを含む、［８］に記載のモレキュラーシーブ。
【国際調査報告】
2021516202.tif 000014
2021516202.tif 000015
2021516202.tif 000016